СИСТЕМА И СПОСОБ ДЛЯ ИЗГОТОВЛЕНИЯ ГИПСОКАРТОННОЙ ПЛИТЫ
SYSTEM AND METHOD FOR THE PRODUCTION OF GYPSUM BOARD USING STARCH PELLETS

Область техники
Настоящее изобретение в общем имеет отношение к изготовлению гипсокартонной плиты (плиты сухой штукатурки). Более конкретно, настоящее изобретение имеет отношение к использованию вспененных гранул крахмала в производстве легкой гипсокартонной плиты.
Предпосылки к созданию изобретения
4
2
2
1
Гипсокартонные плиты широко используют как стройматериалы во всем мире. Гипсокартонного плита стандартной конструкции содержит сердечник из дигидрата сульфата кальция, который зажат между противоположными бумажными листами. Сердечник первоначально осаждают в виде суспензии, а именно, суспензии полугидрата сульфата кальция (CaSO·/HO) в воде. После нанесения суспензии, ее обезвоживают, чтобы образовать гипс. Полугидрат первоначально приготавливают в мельнице в соответствии со следующей реакцией:
4
2
4
2
2
2
2
1
1
CaSo·2HO + теплота → CaSo·/HO + 1/HO (пар)
Обезвоженный сульфат кальция известен как обожженный гипс, штукатурный раствор или алебастр. Гипс имеет ряд желательных физический параметров, которые делают его подходящим для использования в качестве строительного материала. Эти параметры включают в себя огнестойкость, прочность на сжатие и нейтральный pH. Гипс также является выгодным строительным материалом, так как из него легко могут быть получены различные конфигурации, причем он является дешевым и широко распространенным.
Известно также, что с гипсом можно использовать добавки. Одной такой добавкой является крахмал. Крахмал может быть добавлен ранее регидратации. Крахмал действует как связующее в затвердевшем гипсе и придает плитам более высокие сопротивление сжатию и сопротивление изгибу. Он также упрочняет кромки полученной плиты и улучшает связь бумаги с сердечником.
Известно также образование пустот внутри гипсокартонной плиты как средство снижения веса плиты. Уже известны различные примеры образования пустот. Одна из таких технологий описана в патенте США 6706128. В этом патенте раскрыт способ образования воздушных пузырьков с различной относительной стабильностью, за счет чего воздушные пузырьки не лопаются до того, как суспензия достаточно затвердевает, так что суспензия не может заполнить пустоты, оставшиеся после лопнувших пузырьков. В результате получают гипсокартонную плиту с пониженным весом.
Другой пример приведен в патенте США 1776325. В этом патенте раскрыт способ изготовления ячеистой стенной плиты за счет ввода газированного крахмала в суспензию. За счет использования газированного крахмала суспензия получает желательную пористость и позволяет образовать ячеистый сердечник.
Наконец, в патенте США 5643510 раскрыт способ изготовления вспененной гипсокартонной плиты с использованием смеси вспенивателей. Соотношение между первым и вторым вспенивателями регулируют, чтобы выбрать размеры пустот вспененного материала внутри гипсового сердечника.
Несмотря на то, что каждое из приведенных выше предложений позволяет решить индивидуальные поставленные задачи, все они страдают общими недостатками. В частности, когда пустоты образуются за счет использования вспенивателей, в гипс приходится вводить дополнительные химикаты. При образовании пустот за счет аэрации требуется дополнительное оборудование. Кроме того, в том и другом из этих случаев, управление действующим совместно оборудованием является сложным. В известных ранее способах образования пустот также трудно образовать пустоты необходимого размера.
Раскрытие изобретения
Одно из преимуществ заявленного способа состоит в том, что он позволяет образовывать пустоты в гипсовой строительной плите.
Другим преимуществом является то, что образование пустот может быть улучшено без введения дополнительных вспенивателей.
Еще одним преимуществом является то, что размером пустот (пор) можно управлять и/или его можно задавать.
Еще одним преимуществом является то, что заявленные гранулы обеспечивают желательный крахмальный компонент в плите и одновременно создают пустоты в сердечнике.
Еще одним преимуществом является то, что использованный крахмал упрочняет структуру стенок пустот, которые образуются за счет растворения крахмала, так как фракция крахмала удерживается на границе раздела пустоты/твердого материала.
Еще одним преимуществом является то, что заявленные система и способ позволяют изготовить гипсокартонную плиту, которая является прочной и легкой.
Эти и другие преимущества получены за счет использования системы и способа, которые предусматривают использование смеси штукатурного раствора и гранул вспененного крахмала в производственной линии изготовления плит. Гранулы крахмала являются слегка растворимыми при температурах ниже чем 140°F. Затем суспензию штукатурного раствора/вспененных гранул вводят между противоположными листами, чтобы образовать комбинированную панель. Затвердевшую мокрую плиту затем перемещают в сушилку. После этого сушилки используют для сушки панели. Нагревание приводит к растворению крахмала, при этом растворенные гранулы обеспечивают крахмалом гипсовый сердечник и/или области связи с бумагой. Растворенные гранулы также создают весьма однородную структуру пузырьков (пустот) внутри сердечника. Таким образом, гранулы создают пустоты внутри затвердевшей плиты.
Изложенное выше содержит описанные в общих чертах наиболее важные характеристики настоящего изобретения, чтобы можно было лучше понять последующее подробное описание изобретения и более полно оценить его вклад в известный уровень техники. Далее также будут описаны дополнительные характеристики изобретения, приведенные в формуле изобретения. Специалисты в данной области легко поймут, что раскрытые здесь концепция и специфический вариант осуществления могут быть использованы в качестве основы для модификации или проектирования других структур, выполняющих такие же функции, что и настоящее изобретение. Специалисты в данной области также легко поймут, что такие эквивалентные конструкции не выходят за рамки настоящего изобретения и соответствуют его духу, как это изложено в приложенной формуле изобретения.
Указанные ранее и другие характеристики изобретения будут более ясны из последующего детального описания, приведенного со ссылкой на сопроводительные чертежи, на которых аналогичные детали имеют одинаковые позиционные обозначения.
Краткое описание чертежей
На фиг. 1 показана схема последовательности операций заявленного способа.
На фиг. 2 показан вид спереди производственной линии для изготовления плит.
На фиг. 3A показан разрез плиты, показанной на фиг. 2.
На фиг. 3B показан разрез плиты, показанной на фиг. 5.
На фиг. 4 показана вертикальная проекция входа в сушилку плиты.
На фиг. 5 показана вертикальная проекция выхода из сушилки плиты.
Подробное описание изобретения
Настоящее изобретение имеет отношение к системе и способу производства гипсокартонных плит с использованием гранул вспененного крахмала. В соответствии с настоящим изобретением, крахмал, необходимый для формирования предпочтительной плиты, получают в форме индивидуальных вспененных гранул. Эти гранулы диспергированы внутри гипсовой суспензии при помощи мешалки. Гранулы являются первоначально нерастворимыми и не растворяются в гипсовой суспензии. Однако, во время последующего нагревания в сушилке, гранулы становятся растворимыми и растворяются в гипсовой фазе. Это растворение создает желательный крахмальный компонент в гипсе и одновременно образует пустоты в сердечнике.
Предпочтительные гранулы крахмала образуются за счет процесса экструзии. В ходе этого процесса, воздух объединяется с крахмалом при помощи экструдера. Полученные вспененные гранулы могут иметь неправильные размеры, но обычно имеют диаметр ориентировочно от 1/32 дюйма до 1/64 дюйма. Также может быть использована смесь гранул различных размеров. В зависимости от параметров экструдера могут быть получены и другие размеры гранул. Могут быть использованы и другие процессы для образования вспененных гранул крахмала. Например, гранулы могут быть образованы при помощи известных процессов гранулирования. Они также могут быть получены в виде капель, аналогично способам производства полистирола. В соответствии с предпочтительным вариантом осуществления, вспененные гранулы являются гидрофобными при низких температурах и стойкими к растворению при температурах ориентировочно ниже чем 140°F.
На фиг. 1 показана схема последовательности операций способа в соответствии с настоящим изобретением. В первой операции 20, вспененные гранулы объединяют со штукатурным раствором. В предпочтительном варианте осуществления, гранулы составляют ориентировочно от 5 до 50% по объему от всей суспензии. Преимущественно, гранулы и штукатурный раствор комбинируют до входа в мешалку.
В операции 22, гранулы и штукатурный раствор перемешивают с водой в мешалке, чтобы образовать суспензию. Мешалкой может быть стандартная мешалка, которую типично используют в производственных линиях для изготовления плит. Эта операция перемешивания позволяет полностью капсулировать гранулы внутри полученной суспензии. Однако гранулы остаются нерастворимыми и на этой стадии, и крахмал не будет растворен в гипсовой фазе. Смешанную суспензию затем вводят между противоположными бумажными листами, чтобы образовать панель в операции 24.
Панель с суспензией и капсулированными гранулами затем сушат в группе сушилок в операции 26. Когда панель будет высушена, и температура плиты приближается к 200°F, гранулы становятся растворимыми и растворяются в гипсовой фазе в виде крахмала. Растворенные гранулы оставляют пустоты внутри плиты. Панель высыхает одновременно с растворением крахмала. В результате, как это отмечено в операции 28, получают затвердевшую гипсокартонную плиту, которая содержит желательное количество крахмала и которая имеет пустоты для снижения веса плиты.
Система в соответствии с настоящим изобретением выполнена в виде производственной линии 32 для изготовления плит, как это показано на фиг. 2. Подходящая производственная линия более полно описана в патенте США No. 6524679, который полностью включен в данное описание в качестве ссылки. Производственная линия 32 обычно содержит мешалку 34 с различными выпусками 34a, 34b и 34c. Эти выпуски позволяют наносить суспензию с различными плотностями, чтобы образовать сердечник с различными физическими параметрами. Предусмотрены также источники вспененных гранул и штукатурного раствора (36 и 38, соответственно). Эти источники соединены с контейнером 42, в котором первоначально комбинируют гранулы и штукатурный раствор. В предпочтительном варианте осуществления, вспененные гранулы и штукатурный раствор перемешивают в сухом состоянии. Затем воду добавляют в мешалку 34, чтобы образовать суспензию и начать процесс регидратации. Как уже было указано здесь выше, гранулы и суспензию преимущественно комбинируют при соотношении ориентировочно от 5% до 50% по объему.
Контейнер 42, в свою очередь, соединен с мешалкой 34. Этой мешалкой может быть стандартная мешалка, которую в настоящее время используют при производстве гипсокартонных плит. Как уже было указано здесь выше, мешалку 34 используют при перемешивании гранул и штукатурного раствора с водой. Это перемешивание преобразует штукатурный раствор в суспензию и обеспечивает капсулирование индивидуальных гранул внутри суспензии. В мешалку могут быть введены дополнительные добавки, необходимые в зависимости от требований к гипсокартонной плите.
Производственная линия дополнительно содержит два или несколько больших рулонов 44 бумаги. В одном варианте осуществления, предусмотрены два рулона для образования верхнего и нижнего бумажных листов (46 и 48, соответственно) гипсокартонной плиты 52. Дополнительные рулоны могут быть предусмотрены для введения волокнистых матов или других листов, в зависимости от использования результирующей плиты по назначению. Мешалка 34 наносит гипсовую суспензию между листами 46 и 48 на формующем столе 54. Большую часть суспензии преимущественно подают через выпуск 34b. По желанию, небольшое количество более плотной суспензии может быть нанесено на нижний бумажный лист 46 через выпуск 34a. Более плотная суспензия также может быть нанесена на верхний бумажный лист через выпуск 34c. Все выпуски 34a, 34b и 34c могут быть использованы для подачи перемешанной с гранулами суспензии из мешалки 34. Альтернативно, перемешанный с гранулами гипс может быть подан только через выпуск 34b, а через выпуски 34a и 34c может быть подана гипсовая суспензия без гранул.
В другом альтернативном варианте, верхний лист 48 укладывают поверх нанесенного гипса, перемешанного с гранулами, непосредственно у точки 56 защемления. После этого, полученную панель 52 пропускают через шарнирную пластину 58 и экструзионную пластину 62, чтобы обеспечить желательную толщину панели 52. Обратимся теперь к рассмотрению фиг. 3A, на которой показано, что после экструдера 62 панель 52 представляет собой композит, который содержит нижний бумажный лист 46, перемешанный гипсовый сердечник 64 с капсулированными гранулами 66, и верхний бумажный лист 48. Более того, индивидуальные вспененные гранулы 66 распределены по всей толщине гипсового сердечника 64. На этой стадии гранулы являются нерастворенными, только слегка растворимыми, и полностью введенными в сердечник 64 из не затвердевшей суспензии. Ранее введения в сушилки 68 плит, гипсовый сердечник затвердевает в соответствии со следующим равенством:
4
2
2
2
2
4
2
1
1
CaSo·/HO + 1/HO → CaSo·2HO
После этого комбинированную панель разрезают на куски желательной длины на участках резки (не показаны) и затем подают по ленточным транспортерам на группы сушилок 68 плит. На фиг. 4 показаны комбинированные панели, доставленные на вход сушилки 68 плит, в то время как на фиг. 5 показаны комбинированные панели, выходящие из сушилки 68 плит. Во время фазы сушки панели подвергают воздействию температур свыше 140°F, а обычно около 200°F. Обычно сушилки 68 используют для сушки гипсовой суспензии. Однако, в соответствии с настоящим изобретением, повышенные температуры также побуждают индивидуальные гранулы 66, капсулированные внутри гипса, стать очень растворимыми. После того, как гранулы 66 становятся растворимыми, они растворяются, за счет чего крахмал растворяется в гипсовой фазе сердечника 64. Этот крахмал, когда он комбинирует с гипсом, обеспечивает необходимую степень прочности плиты и может также улучшать связь между наружной бумагой и сердечником.
После растворения индивидуальные вспененные гранулы 66 оставляют пустоты 72, которые, аналогично гранулам 66, распределены по всей толщине затвердевшего гипсового сердечника 64 (как это показано на фиг. 3B). В результате получают гипсовую строительную панель 52 с сердечником 64 из затвердевшего гипса. Этот затвердевший гипс имеет необходимый крахмал, полученный за счет растворения вспененных гранул 66. Кроме того, оставшиеся от гранул пустоты 72 позволяют как снизить полный вес панели 52, так и обеспечить дополнительную прочность. Каждая индивидуальная полость (пустота) имеет периферийную облицовку. Крахмал растворяется так, что концентрация крахмала выше в облицовке пустот, чем в остальном теле сердечника.
Несмотря на то, что был описан предпочтительный вариант осуществления изобретения, совершенно ясно, что в него специалистами в данной области могут быть внесены изменения и дополнения, которые не выходят однако за рамки приведенной далее формулы изобретения.